(57)【要約】      （修正有）【課題】熱可塑性樹脂、とくにポリアミド樹脂の補強材として用いた場合に、機械的強度が高いガラス繊維強化樹脂が得られるガラス繊維にされるガラス繊維集束剤、このガラス繊維集束剤が塗布されたガラス繊維、及びこのガラス繊維とポリアミド樹脂からなるガラス繊維強化ポリアミド樹脂を提供する。【解決手段】不飽和ジカルボン酸及び／又はカルボン酸無水物２０〜６０質量％、アクリル酸メチル２０〜７５質量％、及びメタクリル酸メチル５〜２０質量％が共重合してなる共重合化合物と、アミノシランと、ポリウレタン樹脂とを含有するガラス繊維集束剤であって、重量平均分子量が１００００〜６００００であることを特徴とするガラス繊維集束剤。【選択図】なし【特許請求の範囲】
【請求項１】
不飽和ジカルボン酸及び／又はカルボン酸無水物２０〜６０質量％、アクリル酸メチル２０〜７５質量％、及びメタクリル酸メチル５〜２０質量％が共重合してなる共重合化合物と、アミノシランと、ポリウレタン樹脂とを含有するガラス繊維集束剤であって、
重量平均分子量が１００００〜６００００であるガラス繊維集束剤。
【請求項２】
前記共重合化合物を０．５〜１０．０質量％、前記アミノシランを０．３〜２．０質量％、前記ポリウレタン樹脂を０．５％〜５．０質量％含有してなる請求項１に記載のガラス繊維集束剤。
【請求項３】
請求項１または２に記載のガラス繊維集束剤が塗布されてなり、
強熱減量が０．１〜１．５質量％であるガラス繊維。
【請求項４】
３〜５０μｍの平均直径を有する請求項３に記載のガラス繊維。
【請求項５】
請求項３または４のガラス繊維と、ポリアミド樹脂とからなるガラス繊維強化ポリアミド樹脂。
【発明の詳細な説明】
【技術分野】
【０００１】
本発明は、ガラス繊維表面を被覆するために用いられるガラス繊維集束剤、より詳細には、ポリアミド樹脂を補強するのに好適なガラス繊維を被覆するために用いられるガラス繊維集束剤、該ガラス繊維が塗布されたガラス繊維、及びこのガラス繊維とポリアミド樹脂を複合化することにより製造されたガラス繊維強化ポリアミド樹脂に関する。
【背景技術】
【０００２】
ガラス繊維は、種々の熱硬化性樹脂を強化する補強材として広く使用されており、ガラス繊維で強化されたガラス繊維強化樹脂材は、ＦＲＴＰ（Ｆｉｂｅｒ  Ｒｅｉｎｆｏｒｃｅｄ  Ｔｈｅｒｍｏ  Ｐｌａｓｔｉｃｓ）と呼ばれている。ＦＲＴＰは、金属代替材料として使用されており、ＦＲＴＰの用途として、電機や電子関連の製品、及び車両の部品などが挙げられ、年々用途が広がっている。ガラス原料を約１２００℃に熱し溶融させた溶融ガラスを、底部に多数のノズルが設置された白金製のブッシングと呼ばれる装置を用いて連続的に引き出してガラス繊維フィラメントとし、冷却後にガラス繊維表面処理剤をロールコーター法で塗布し、複数本のフィラメントを束ねてガラス繊維ストランドとした後、コレットに巻き取ることによって、補強材であるガラス繊維が製造される。そして、巻き取られたガラス繊維ストランドを所定の長さに切断し、乾燥させたチョップドストランドを、熱可塑性樹脂と混練し、複合化することにより、ＦＲＴＰが製造される。
【０００３】
熱可塑性樹脂としては、ポリオレフィン樹脂、ポリアミド樹脂、ポリアセタール樹脂、ポリエチレンテレフタレート樹脂、ポリフェニレンスルフィド樹脂などが挙げられるが、それらの中でも、ポリアミド樹脂とガラス繊維を複合化させたガラス繊維強化ポリアミド樹脂は、靭性、耐油性、耐磨耗性、引張り特性等の特性が優れた熱可塑性樹脂である。
【０００４】
特許文献１には、熱可塑性樹脂との接着性が良く、ＦＲＴＰの機械的強度を高くすることができ、しかも耐水性が良好な、不飽和モノカルボン酸又は不飽和ジカルボン酸と分子中に２個以上の不飽和結合を有する単量体との不飽和共重合体、不飽和モノカルボン酸又は不飽和ジカルボン酸と分子中に１個の不飽和結合を有する単量体との飽和共重合体、シラン系カップリング剤、及びポリウレタン樹脂を含有する集束剤が開示されている。
【０００５】
特許文献２には、（メタ）アクリル酸エステルと（無水）マレイン酸からなる重合性単量体混合物をラジカル共重合して得られる重量平均分子量が５０００〜１５００００の共重合体を必須成分とし、（メタ）アクリル酸エステル（ａ）と（無水）マレイン酸（ｍ）との重量比〔（ａ）／（ｍ）〕が７／３〜３／７であるアクリル系樹脂組成物を、ガラス繊維集束剤に用いることで、良好な機械特性、特に成型物の引っ張り特性を有する繊維補強樹脂成型体が得られることが開示されている。
【先行技術文献】
【特許文献】
【０００６】
【特許文献１】特開２００５−３３０６０６号公報
【特許文献２】特開２０１１−１１６５８９号公報
【発明の概要】
【発明が解決しようとする課題】
【０００７】
しかしながら特許文献１及び２に開示された集束剤を被覆したガラス繊維では、ポリアミド樹脂と複合化したガラス繊維強化材の靭性、耐磨耗性、引張り特性、耐湿熱性等の機械的強度が十分発現しない問題があった。
【０００８】
本発明は上述したような問題点に鑑み、熱可塑性樹脂、とくにポリアミド樹脂の補強材として用いた場合に、機械的強度が高いガラス繊維強化樹脂が得られるガラス繊維に塗布されるガラス繊維集束剤、このガラス繊維集束剤が塗布されたガラス繊維、及びこのガラス繊維とポリアミド樹脂からなるガラス繊維強化ポリアミド樹脂を提供することである。
【課題を解決するための手段】
【０００９】
本発明者らは、熱可塑性樹脂、とくにポリアミド樹脂の補強材として用いた場合に、機械的強度が高くなるガラス繊維を提供することについて鋭意努力を重ねた結果、不飽和ジカルボン酸及び／又はカルボン酸無水物、アクリル酸メチル及びメタクリル酸メチルの質量比及び重量平均分子量を所定の範囲に調製した共重合化合物、アミノシラン、及びポリウレタン樹脂をガラス繊維集束剤に用いることで、上記の問題を解決できることを初めて見いだし、ここにその内容を提示するものである。
【００１０】
すなわち、本発明のガラス繊維集束剤は、不飽和ジカルボン酸及び／又はカルボン酸無水物２０〜６０質量％、アクリル酸メチル２０〜７５質量％、及びメタクリル酸メチル５〜２０質量％が共重合してなる共重合化合物と、アミノシランと、ポリウレタン樹脂とを含有するガラス繊維集束剤であって、重量平均分子量が１００００〜６００００であることを特徴とする。
【００１１】
また、本発明のガラス繊維集束剤は、前記共重合化合物を０．５〜１０．０質量％、前記アミノシランを０．３〜２．０質量％、前記ポリウレタン樹脂を０．５％〜５．０質量％含有してなることを特徴とする。
【００１２】
本発明のガラス繊維は、前記のガラス繊維集束剤が塗布されてなり、強熱減量が０．１〜１．５質量％であることを特徴とする。
【００１３】
また、本発明のガラス繊維は、３〜５０μｍの平均直径を有することを特徴とする。
【００１４】
本発明のガラス繊維強化ポリアミド樹脂は、ポリアミド樹脂と前記のガラス繊維からなることを特徴とする。
【発明の効果】
【００１５】
以上に示した本発明により、機械的強度の高いガラス繊維強化ポリアミド樹脂が得られる。
【発明を実施するための形態】
【００１６】
以下、本発明を実施するための形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００１７】
［ガラス繊維集束剤］
本発明のガラス繊維集束剤は、ポリアミド樹脂と化学的（分子間力、イオン結合等）及び物理的（分子鎖どうしの絡み合い等）に結合しやすい、不飽和ジカルボン酸及び／又はカルボン酸無水物、アクリル酸メチル、及びメタクリル酸メチルが共重合した共重合化合物、ガラス繊維の表面と有機化合物と結び易くする作用を有するアミノシラン、ガラス繊維とポリアミド樹脂との結合作用を有するポリウレタン樹脂を含有する。そのため、このガラス繊維集束剤を用いたガラス繊維をポリアミド樹脂の補強材として用いた場合に、機械的強度の高いガラス繊維強化ポリアミド樹脂を得ることができる。
【００１８】
本発明のガラス繊維集束剤は、不飽和ジカルボン酸及び／又はカルボン酸無水物２０〜６０質量％、アクリル酸メチル２０〜７５質量％、及びメタクリル酸メチル５〜２０質量％が共重合してなる共重合化合物と、アミノシランと、ポリウレタン樹脂とを含有するガラス繊維集束剤であって、重量平均分子量が１００００〜６００００であることを特徴とする。以下、その詳細について説明する。
【００１９】
本発明のガラス繊維集束剤は、不飽和ジカルボン酸及び／又はカルボン酸無水物、アクリル酸メチル、メタクリル酸メチルが共重合した共重合化合物を含む。共重合は、ラジカル重合、イオン重合などが挙げられる。
【００２０】
不飽和ジカルボン酸及び／又はカルボン酸無水物の共重合割合は、２０〜６０質量％である。不飽和ジカルボン酸及び／又はカルボン酸無水物の共重合割合が２０質量％未満であると、ポリアミド樹脂との化学的な結合が不十分なものとなり、ガラス繊維強化ポリアミド樹脂機械的強度が低下する。一方、不飽和ジカルボン酸及び／又はカルボン酸無水物の共重合割合が６０質量％より大きいと、化学的な結合は十分であるものの、共重合が進行しにくく、共重合化合物の重量平均分子量が小さくなる。そのことで、ポリアミド樹脂との絡み合いが少なくなり、物理的な結合は不十分となる。重量平均分子量が小さくなると、ポリアミド樹脂と共重合化合物との絡み合いが悪くなり、ガラス繊維強化ポリアミド樹脂の機械的強度が低下する。よ好ましい不飽和ジカルボン酸及び／又はカルボン酸無水物の共重合割合は、２５〜５５質量％である。
【００２１】
不飽和ジカルボン酸としては、マレイン酸、フマル酸、イタコン酸、メサコン酸、シトラコン酸等が挙げられる。カルボン酸無水物としては、無水マレイン酸、無水イタコン酸、無水コハク酸、無水フタル酸、無水グルタル酸、無水ドデセニルコハク酸、無水クロレンディック酸等の無水ジカルボン酸等が挙げられる。これらの中でも、特に無水マレイン酸は、共重合時における立体障害が少なく、化合物の極性が小さいため、無水マレイン酸のみを共重合させることが好ましい。
【００２２】
アクリル酸メチルの共重合割合は、２０〜７５質量％である。アクリル酸メチルの共重合割合が２０質量％未満であると、共重合が進行しにくく、共重合化合物の重量平均分子量が小さくなる。そのことで、ポリアミド樹脂との絡み合いが少なくなり、物理的な結合は不十分となる。一方、アクリル酸メチルの共重合割合が７５質量％より大きいと、共重合している不飽和ジカルボン酸及び／又はカルボン酸無水物の割合が低くなり、ポリアミド樹脂との化学的な結合が不十分なものとなり、ガラス繊維強化ポリアミド樹脂の機械強度が低下する。好ましいアクリル酸メチルの共重合割合は、３０〜６５質量％である。
【００２３】
メタクリル酸メチルの共重合割合は、５〜２０質量％である。メタクリル酸メチルの共重合割合が５質量％未満であると、共重合が進行しにくく、共重合化合物の重量平均分子量が小さくなるため、ポリアミド樹脂との絡み合いが少なくなり、物理的な結合は不十分となる。一方、メタクリル酸メチルの共重合割合が２０質量％より大きいと、共重合している不飽和ジカルボン酸またはカルボン酸無水物の割合が低くなり、ポリアミド樹脂との化学的な結合が不十分なものとなり、ガラス繊維強化ポリアミド樹脂の機械強度が低下する。好ましいメタクリル酸メチルの共重合割合は、７〜１７質量％である。
【００２４】
また、スチレン、エチレン、アセチレン等も共重合させても良い。その場合、これらの共重合割合は、１０質量％以下であることが好ましく、より好ましくは、１質量％以下である。
【００２５】
共重合化合物の重量平均分子量は、１００００〜６００００である。共重合化合物の重量平均分子量が１００００未満であると、ポリアミド樹脂との絡み合いが悪くなりガラス繊維強化樹脂材の機械強度が低下する。一方、共重合化合物の重量平均分子量が６００００より大きいと、ガラス繊維のポリアミド樹脂中での分散性が悪化する。好ましい共重合化合物の重量平均分子量は、２００００〜５００００である。なお、共重合化合物の重量平均分子量は、ガスパーミエーションクロマトグラフィー（ＧＰＣ）で測定した分子量である。
【００２６】
ガラス繊維集束剤中における共重合化合物の含有量は、０．５〜１０．０質量％であることが好ましい。共重合化合物の含有量が０．５％未満であると、ポリアミド樹脂と化学的な結合をする成分が不足し、ガラス繊維強化樹脂材の機械強度が低下するおそれがある。一方、共重合化合物の含有量が１０．０％より大きいと、機械的強度の向上効果に比べてコストが高くなる。また、ガラス繊維のポリアミド樹脂中での分散性が悪化するおそれがある。より好ましいガラス繊維集束剤中における共重合化合物の含有量は、１．０〜８．０質量％である。
【００２７】
アミノシランはアルコキシ基とアルキル基を有し、アルコキシ基は加水分解されることによりシラノール基となり、一部はガラス表面と結合し、残りは互いに結合することによりガラス表面で網目構造をとる。アルキル基はその末端に高反応性の官能基を有し、この官能基がカルボジイミド化合物やエポキシ樹脂などの結合剤と結合する。これに加えてシラノール結合やアルキル基は、ガラス繊維表面を傷や侵食から保護する。上記の結合より、アミノシランは引張強度、耐衝撃性を向上させるという効果を付与することが可能となる。
【００２８】
アミノシランとしては、γ−アミノプロピルトリエトキシシラン、Ｎ−β−（アミノエチル）−γ−アミノプロピルトリメトキシシラン、Ｎ−β−（アミノエチル）−Ｎ’−β−（アミノエチル）−γ−アミノプロピルトリエトキシシラン、γ−アニリノプロピルトリメトキシシラン、などが挙げられる。これらは単独で使用、または２種以上を組み合わせて使用することができる。
【００２９】
ガラス繊維集束剤中におけるアミノシランの含有量は、０．３〜２．０質量％であることが好ましい。アミノシランの含有量が、０．３質量％未満であると、アミノシランがガラス繊維全体を被覆することができないため、所望の効果が得られないおそれがある。一方、アミノシランの含有量が、２．０質量％より大きいと、本発明のガラス繊維用集束剤が塗布されたガラス繊維と熱可塑性樹脂とを混合させる際に、ガラス繊維の分散性が悪化してしまい、その結果引張強度も悪化するので好ましくない。より好ましいガラス繊維集束剤中におけるアミノシランの含有量は、０．５〜１．０質量％である。
【００３０】
ポリウレタン樹脂は、アミノシラン及びポリアミド樹脂との化学結合性が良好であり、ポリウレタン樹脂をガラス繊維集束剤に含有させることにより、ポリアミド樹脂が、ポリウレタン樹脂を介して、アミノシランのアルキル基末端の官能基と結合することができ、その結果、機械的強度が向上する。
【００３１】
ポリウレタンは、ポリオール成分とポリイソシアネート成分とをウレタン反応させることにより得られるものであり、ウレタン原料のうち、ポリエステルポリオール（縮合系ポリエステルポリオール、ラクトン系ポリエステルポリオール、ポリカーボネートポリオール等）、ポリエーテルポリオールなどが用いられる。
【００３２】
このうち縮合系ポリエステルポリオールとしては、アジピン酸、コハク酸、アゼライン酸、ピメリン酸、セバシン酸、フタル酸等のジカルボン酸又はその低級アルキルエステルと、エチレングリコール、１，４−ブタンジオール、１，６−ヘキサンジオール、１，１０−デカメチレングリコール等の側鎖を有しない脂肪族ジオールや、１，２−プロピレングリコール、１，３−ブタンジオール、２，５−ジメチル−２，５−ヘキサンジオール、２，２−ジエチル−１，３−プロパンジオール、ネオペンチルグリコール等の側鎖を有する脂肪族ジオールとを反応させたものなどが挙げられる。
【００３３】
ラクトン系ポリエステルポリオールとしては、β−プロピオラクトン、ピバロラクトン、δ−バレロラクトン、ε−カプロラクトン、メチル−ε−カプロラクトン、ジメチル−ε−カプロラクトン、トリメチル−ε−カプロラクトン等のラクトン化合物を、短鎖のポリオール等のヒドロキシ化合物と共に反応させたものなどが挙げられる。
【００３４】
ポリカーボネートポリオールとしては、短鎖のポリオール等のヒドロキシ化合物と、ジアリルカーボネート、ジアルキルカーボネート又はエチレンカーボネートからエステル交換反応によって得られたものが使用される。例えば、ポリ−１，６−ヘキサメチレンカーボネート、ポリ−２，２’−ビス（４−ヒドロキシヘキシル）プロパンカーボネートなどが工業的に生産されており入手しやすい。ポリカーボネートポリオールを得る別の方法としては、いわゆるホスゲン法（又は溶剤法）によることができる。
【００３５】
ポリエーテルポリオールとしては、ポリエチレングリコール、ポリプロピレングリコール、ポリテトラメチレングリコール、ポリオキシプロピレングリコール、グリセリンベースポリアルキレンエーテルグリコール等が挙げられる。上記のほか、各種のポリウレタン用ポリオールを使用することもできる。
【００３６】
ウレタン原料のうちポリイソシアネートとしては、例えばテトラメチレンジイソシアネート、ペンタメチレンジイソシアネート、ヘキサメチレンジイソシアネート、リジンジイソシアネート、シクロヘキシルメタンジイソシアネート、２，２，４−又は２，４，４−トリメチルヘキサメチレンジイソシアネート、イソプロピリデンビス（４−シクロヘキシルイソシアネート）、メチルシクロヘキサンジイソシアネート、イソホロンジイソシアネート等の脂肪族又は脂環式ジイソシアネートや、２，４−又は２，６−トリレンジイソシアネート、ジフェニルメタン−４，４’−ジイソシアネート、３−メチルジフェニルメタン−４，４’−ジイソシアネート、ｍ−又はｐ−フェニレンジイソシアネート、クロロフェニレン−２，４−ジイソシアネート、ナフタレン−１，５−ジイソシアネート、キシリレンジイソシアネート、テトラメチルキシリレンジイソシアネート、多価アルコールとポリイソシアネートとのアダクトなどが挙げられる。
【００３７】
ウレタン化反応に際しては、多価アルコール、多価アミン等の鎖延長剤を使用することもできる。
【００３８】
ガラス繊維集束剤中におけるポリウレタン樹脂の含有量は、０．５〜５．０質量％であることが好ましい。ポリウレタン樹脂の含有量が、０．５質量％未満であると、ポリウレタン樹脂がガラス繊維全体を被覆することができないため、所望の効果が得られないおそれがある。一方、ポリウレタン樹脂野の含有量が、５．０質量％より大きいと、押出し成型時に分解ガスが発生するおそれがある。より好ましいガラス繊維集束剤中におけるポリウレタン樹脂の含有量は、１．０〜４．０質量％である。
【００３９】
また、ガラス繊維集束剤中には、上記成分以外に、潤滑剤、ノニオン系の界面活性剤、帯電防止剤等の各成分を含むことができ、それぞれの成分の配合比は、必要に応じて決定すればよい。潤滑剤としては、脂肪酸アミド、第４級アンモニウム塩などが使用できる。また、ノニオン系の界面活性剤としては、合成アルコール系、天然アルコール系、脂肪酸エステル系などが使用できる。また、水やアルコール等の有機溶媒に上記の成分を溶解させても良い。
【００４０】
［ガラス繊維］
本発明のガラス繊維は、上記に記載のガラス繊維集束剤が塗布されてなり、強熱減量が０．１〜１．５質量％であることを特徴とする。
【００４１】
溶融ガラスを白金製のブッシングの底部に設けられた多数のノズルから引き出すことによって形成された数十から数千本のガラス繊維モノフィラメントに、アプリケーターなどによってガラス繊維集束剤が塗布された後、束ねられて１本のガラス繊維ストランドとされ、その後ケーキとして巻き取られる。
【００４２】
本発明のガラス繊維は、アプリケーターなどによってガラス繊維集束剤を塗布し、乾燥させることにより完全に揮発性物質を揮発させた時におけるガラス繊維集束剤の重量割合、すなわち強熱減量が、０．１〜１．５質量％である。ガラス繊維表面に塗布されたガラス繊維集束剤の強熱減量が０．１質量％未満である場合には、上述した強度性能を十分に発揮することができなくなるので好ましくない。一方、ガラス繊維表面に塗布されたガラス繊維集束剤の強熱減量が１．５質量％より大きいと、塗布量の増加にもかかわらず、強度性能などの諸性能の向上が認められず、経済的ではない。より好ましい強熱減量は、０．４〜１．２質量％である。
【００４３】
ガラス繊維へのガラス繊維集束剤の強熱減量は、ＪＩＳ  Ｒ  ３４２０（２００６）７．３．２  に従い測定した値である。
【００４４】
本発明のガラス繊維は、上述に加え３〜５０μｍの平均直径を有するガラス長繊維であるならば、多様な複合化法を適用し、所望の形態の樹脂成型体を得ることが容易であるので好ましい。
【００４５】
ガラス繊維の平均直径が３μｍ未満では、複合化の際に、ポリアミド樹脂の流動性が低下し、一方、５０μｍより大きいと、ガラス繊維強化ポリアミド樹脂として充分な強度、剛性が付与できない。より好ましい平均直径は、３〜２０μｍである。
【００４６】
ガラス繊維の平均直径は、長さ１０００ｍのガラス繊維の質量の計測、ガラス繊維の密度の計測などからガラス繊維の直径値を算出してもよく、またレーザー計測機などにより繊維径を計測して得たものであってもよい。
【００４７】
本発明のガラス繊維の形状は特に限定されず、ＤＷＲ、チョップドストランド、ペーパー、マット、ヤーンなどが適用できるが、チョップドストランド、ＤＷＲは、熱可塑性樹脂との混合しやすさの観点から見て好ましい。
【００４８】
ガラス繊維を構成するガラスは、特に限定されない。ガラス繊維を構成するガラスとしては、Ｅガラス（アルカリ成分２．０質量％以下の組成を有する）、ＡＲガラス（耐アルカリ性を有するガラスの組成を有する）、Ｃガラス（耐酸性を有するアルカリ石灰含有ガラスの組成を有する）、Ｄガラス（低誘電率を有するガラスの組成を有する）、Ｈガラス（高誘電率を有するガラスの組成を有する）、Ｓガラス（高強度、高弾性率を有するガラスの組成を有する）、Ｔガラス（高強度、高弾性率を有するガラスの組成を有する）、Ｍガラス（高弾性率を有するベリリウムを含有するガラスの組成を有する）、ＮＥガラス（低誘電率、低誘電正接を有するガラスの組成を有する）などが挙げられる。
【００４９】
［ガラス繊維強化ポリアミド樹脂］
本発明のガラス繊維強化ポリアミド樹脂は、上記に記載のガラス繊維とポリアミド樹脂とからなることを特徴とする。
【００５０】
本発明のポリアミド樹脂としては、ジアミンとジカルボン酸の共縮合で得られるもの、または環状アミドの重縮合により得られるものが挙げられる。
【００５１】
ポリアミド樹脂として、具体的には、ナイロン６樹脂、ナイロン６６樹脂、ナイロン１１樹脂、ナイロン１２樹脂、ナイロン９Ｔ樹脂、ナイロン１０Ｔ樹脂、ナイロン６１０樹脂、ナイロン１０１０樹脂、ナイロン６１２樹脂、ナイロンＭＸＤ１０樹脂、ナイロン４１０樹脂等が挙げられる。
【００５２】
本発明のガラス繊維強化ポリアミド樹脂は、ガラス繊維が５〜７０質量％、ポリアミド樹脂が３０〜９５質量％複合化されてなることが好ましい。上記のような割合であれば、十分な強度となり、かつ製造時におけるガラス繊維とポリアミド樹脂との混練性に優れる。ガラス繊維が５質量％未満、またはポリアミド樹脂が９５質量％より大きいと、ガラス繊維の含有量が少なく、複合材料としての性能が十分発揮されないおそれがある。一方、ガラス繊維が７０質量％より大きく、またはポリアミド樹脂が３０質量％未満であると、ガラス繊維とポリアミド樹脂とが十分に混練されず、ガラス繊維がポリアミド樹脂中に均一に混合されにくい。より好ましい含有量としては、ガラス繊維が１５〜６０質量％、ポリアミド樹脂が４０〜８５質量％である。
【００５３】
本発明のガラス繊維強化ポリアミド樹脂は、本発明の目的が損なわれない範囲で、各種添加成分、例えば酸化防止剤、核剤、可塑剤、離型剤、難燃剤、顔料、カーボンブラック及び帯電防止剤などの添加剤や、炭素繊維、無機フィラー、合成繊維などの、ガラス繊維以外の補強材を適量含有してよい。
【実施例】
【００５４】
以下に、本発明を実施例に基づいて具体的に説明するが、本発明はこれに限定されるものではない。
【００５５】
［測定試料の作製］
（実施例）
以下に、実施例にかかる測定試料を作製方法について説明する。
試料Ｎｏ．１の試料は以下の手順により作製した。
最初に、Ｅガラスのガラス組成となるように秤量、調合した各種のガラス原料を加熱溶融し、溶融ガラスを、白金製のブッシングに形成された多数の耐熱性ノズルから引き出して平均直径が１０．５μｍのガラス繊維モノフィラメントを作製し、後述するガラス繊維集束剤を、強熱減量が１．０質量％となるようにアプリケーターで塗布し、６０００本のガラス繊維モノフィラメントを１本に集束させることで、強熱減量が０．４５質量％のガラス繊維ストランドを得た。
【００５６】
ガラス繊維集束剤は、γ-アミノプロピルトリエトキシシラン（以下、アミノシラン）ＫＢＥ−９０３（信越化学工業株式会社製）０．５質量％、ポリウレタン樹脂Ｙ６５−５５（株式会社ＡＤＥＫＡ製）２質量％、無水マレイン酸４０質量％、アクリル酸メチル５０質量％、及びメタクリル酸メチル１０質量％を共重合させ、重量平均分子量が２００００である共重合化合物が３質量％、共重合化合物水溶液が３質量％となるように脱イオン水で調製することで作製した。
【００５７】
次いでガラス繊維ストランドを３ｍｍの長さに切断した後、乾燥することによってチョップドストランドを作製し、ＰＡ６６樹脂  ＺＹＴＥＬ１０１Ｌ（E. I. du Pont de Nemours and Company製）７０ｗｔ％と、チョップドストランド３０ｗｔ％を、２軸押出機を用いてペレット化した。作製したペレットを用いて射出成形を行い、ＡＳＴＭ  Ｄ６３８に従い、引張試験片を作製した。
【００５８】
試料Ｎｏ．２の試料は、ガラス繊維集束剤中のアミノシランが１質量％となるように調製したこと以外は、試料Ｎｏ．１と同様にして作製した。
【００５９】
試料Ｎｏ．３の試料は、ガラス繊維集束剤中のポリウレタン樹脂が１質量％となるように調製したこと以外は、試料Ｎｏ．１と同様にして作製した。
【００６０】
試料Ｎｏ．４の試料は、ガラス繊維集束剤中のポリウレタン樹脂が４質量％となるように調製したこと以外は、試料Ｎｏ．１と同様にして作製した。
【００６１】
試料Ｎｏ．５の試料は、ガラス繊維集束剤中の共重合化合物が１質量％となるように調製したこと以外は、試料Ｎｏ．１と同様にして作製した。
【００６２】
試料Ｎｏ．６の試料は、ガラス繊維集束剤中の共重合化合物が８質量％となるように調製したこと以外は、試料Ｎｏ．１と同様にして作製した。
【００６３】
試料Ｎｏ．７の試料は、無水マレイン酸４０質量％、アクリル酸メチル５０質量％、及びメタクリル酸メチル１０質量％を共重合させ、重量平均分子量が２００００である共重合化合物の代わりに、無水マレイン酸４０質量％、アクリル酸メチル５０質量％、及びメタクリル酸メチル１０質量％を共重合させ、重量平均分子量が５００００である共重合化合物が３質量％となるように調製したこと以外は、試料Ｎｏ．１と同様にして作製した。
【００６４】
（比較例）
以下に、比較例にかかる測定試料を作製方法について説明する。
【００６５】
試料Ｎｏ．８の試料は、無水マレイン酸４０質量％、アクリル酸メチル５０質量％、及びメタクリル酸メチル１０質量％を共重合させ、重量平均分子量が５０００である共重合化合物が３質量％となるように調製したこと以外は、試料Ｎｏ．１と同様にして作製した。
【００６６】
試料Ｎｏ．９の試料は、無水マレイン酸１０質量％、アクリル酸メチル７０質量％、及びメタクリル酸メチル２０質量％を共重合させ、重量平均分子量が２００００である共重合化合物が３質量％となるように調製したこと以外は、試料Ｎｏ．１と同様にして作製した。
【００６７】
［評価］
作製した引張試験片を用いて、ＡＳＴＭ  Ｄ６３８に従い引張強度を測定した。また耐湿熱性に関する評価を行うため、１３０℃で加温保持したラジエータークーラント（ＬＬＣ（ロングライフクーラント））に引張試験片を５００時間浸漬保持した後、当該試料の引張強度を、ＡＳＴＭ  Ｄ６３８に従い測定した。
【００６８】
実施例及び比較例で得られた評価結果を表１及び２に示す。
【００６９】
【表１】
2014231452.tif 000002
【００７０】
【表２】
2014231452.tif 000003
【００７１】
表１に示すように、全ての実施例において引張強度が１７４ＭＰａ以上、かつＬＬＣ浸漬後の引張強度が１１０ＭＰａであり、十分な引張強度及び耐湿熱性を有し、十分な機械的強度のガラス繊維強化ポリアミド樹脂が得られた。それに対し、表２の比較例は、引張強度が１６８ＭＰａ以下、ＬＬＣ浸漬後の引張強度が１００ＭＰａ以下であり、引張強度と耐湿熱性が劣っていた。